(57)【要約】人工芝のような人工繊維カーペットのリカバリーグレードを決定するための方法であって、制御された露出状態の下でカメラおよび電球によって、後に負荷を支持することになる上記繊維の面積のイメージを捕らえるために、調査を受ける上記人工繊維カーペットのサンプルを得ることと、上記繊維の特定の面積に、垂直圧縮法で、既定の時間に亘って既知のマスの負荷を加えることと、上記負荷が解放されるとすぐに、上記負荷が加えられた上記繊維の同じ面積に従って、既定の時間間隔に立面のイメージを捉えることと、上記負荷が加えられる前、および、異なる上記既定の時間間隔の後に、上記繊維によって占められている上記面積基づいて、解析された上記繊維のリカバリーインデックスを決定することとを備える。
2012525580.tif 000002
【特許請求の範囲】
【請求項１】
人工芝を得るための人工繊維を織ることによって製造されたカーペットの一種である人工繊維カーペットのリカバリーグレードを決定するための方法であって、
１．上記人工繊維カーペットから分析されるサンプルを得ることと、
２．立面の特定の位置にサンプルを置くことと、
３．制御された露出状態の下で、カメラおよび電球の位置を固定することと、
４．後に負荷を支持することになる上記人工繊維の面積のイメージを捉えることと、
５．上記人工繊維の特定の面積に、垂直圧縮法で、既定の時間に亘って、既知のマス負荷を加えることと、
６．上記マス負荷が解放されるとすぐに、上記人工繊維の特定の面積に照らして、既定の時間間隔に、上記マス負荷が加えられた上記人工繊維のイメージが立面で捉えられることと、
７．上記マス負荷が加えられた区域と同じ区域をフレーミングして、捉えられた上記イメージを処理することと、
８．前のステージで処理された上記イメージが、各々の時間間隔に対して、異なる色で表現された２つの区域のそれぞれの面積（ｍｍ２）を得るために解析されることと、
９．上記負荷が加えられる前、および、異なる上記既定の時間間隔の後に上記人工繊維によって占められている上記面積に基づいて、解析された上記人工繊維のリカバリーインデックスを決定し、上記リカバリーインデックスは、式１により決定されることと、
１０．上記リカバリーインデックスの曲線が、ｆ（ｘ）＝Ａｌｎ（ｘ）＋Ｂの型の対数数学の関数に調整される解析された上記人工繊維のリカバリー率を決定し、上記関数は、負荷を開放する瞬間における導関数（勾配）であり、式２であることと
を備えることを特徴とする方法。
（式１）
リカバリーインデックス（％），
Ｉｔ＝（負荷解放後面積（ｍｍ２）／無負荷面積（ｍｍ２））×１００
（式２）
Ｉｔ≒Ａ×Ｌｎ（ｔ）＋Ｂ
ＶＲ（ｔ＝１分）＝ｄ（Ｉｔ）／ｄｔ＝Ａ×１／ｔ（％／分）
【請求項２】
請求項１に記載の人工繊維カーペットのリカバリーグレードを決定するための方法において、
上記負荷が加えられた区域と同じ区域において処理され、フレーミングされた上記イメージは、ステージ７に関して、
異なる色で存在している繊維区域および背景に関する２つの調査区域を画定する上記イメージのコントラストを増加させ、上記イメージのバランスを実行し、
上記背景イメージに現れる上記繊維から全ての光沢を除去すること
が可能であることを特徴とする方法。
【請求項３】
請求項１に記載の人工繊維カーペットのリカバリーグレードを決定するための方法において、
異なる上記既定の時間間隔における各々捉えられたイメージの結果は、人工芝のようなポリマー繊維に縫い付けられた人工繊維として処理された後、様々な材料が、どのくらい多く、どのくらい早くリカバーするかということを得ることを可能にすることを特徴する方法。
【発明の詳細な説明】
【技術分野】
【０００１】
（発明の目的）
以下の発明は、本明細書のステートメントに表現されたことによれば、人工繊維を織ることにより製造されるカーペットの一種であり、人工芝用のカーペットを得るために特別に有用である人工繊維カーペットのリカバリーグレードを決定するための方法に関する。
【０００２】
本発明の目的は、上記芝を作り上げる人工繊維のリカバリーインデックス、すなわち、カーペット製品に定義される垂直位置に対するリカバリーおよびリターン性能を決定することを可能にすることである。
【０００３】
本願明細書において、（人工繊維のリカバリーグレードを決定するための）方法が記載されていて、この方法は、人工芝用の繊維カーペットのリカバリーグレードを決定するための特別な応用である。
【０００４】
さらに、この記載されている方法は、他の使用に用いられることになっている人工繊維に同様に応用可能である。
【背景技術】
【０００５】
今日に至るまで、人工繊維カーペットのリカバリーグレードを決定するための客観的定性的方法がなかったので、人工芝用のカーペットにおける繊維のリカバリーの解析は、以下の特性に基づいた主観的方法を用いて実行されてきた。
・芝モケットの一面に約２５ｋｇの重量を２０時間加える。
・上記時間経過後、制御されていない露出状態の下での「平面」図に従って、上記負荷が解放された時点での様々な時間間隔において、すなわち、上記重量から解放された人工芝カーペットの１分後、１０分後、１時間後、そして最後に、７時間後の写真が撮られる。
【０００６】
各々の時間間隔に対して、専門家による目視観測によって、異なる材料に対応するイメージが比較され、加えられていた重量のマークがより観察されるカーペットが判別される。リカバリーの指標として、より大きいマークは、より小さいリカバリーに相当すると考えられていて、それ故に、より大きい残存変形に相当すると考えられている。この方法は、主観的であることに加えて、定性的である。上記マークはパラメータ化されない（測定されない）からである。
【０００７】
異なる材料のリカバリー性質を比較するための定量的なパラメータを得ることを可能にする客観性のある、分析に関する方法がなかったので、本明細書に記載されたテスト手順が開発された。
【発明の概要】
【０００８】
人工繊維カーペット、主に、人工芝用のカーペットのリカバリーグレードを決定するための方法が本明細書に記載されていて、この方法は、以下のステージからなる。
１．上記人工繊維カーペットから分析されるサンプルを得ること
２．特定の位置（「立面（elevational）」あるいは「側面（profile）」であって、「平面（plan）」における位置ではない）にサンプルを置くこと
３．カメラおよび電球の位置を固定すること
４．後に負荷を支持することになる上記人工繊維の面積の「立面」イメージを捉えること
５．上記人工繊維の特定の面積に、垂直圧縮法で、既定の時間に亘って、既知のマス負荷を加えること
６．上記マス負荷が解放されるとすぐに、制御された露出状態の下での「立面」に従って、上記人工繊維の特定の面積について、既定の時間間隔に、上記マス負荷が加えられた上記人工繊維のイメージを捉えること
７．上記マス負荷が加えられた区域と同じ区域をフレーミングして、捉えられた上記イメージを処理すること
８．異なる色で存在している繊維区域および背景に関する２つの調査区域を画定する上記イメージのコントラストを増加させ、上記イメージのバランスを実行すること
９．上記背景イメージに現れる上記繊維から全ての光沢を除去すること
１０．前の３つのステージで処理された上記イメージが、各々の時間間隔に対して、異なる色で表現された２つの区域のそれぞれの面積（ｍｍ２）を得るために解析されること
１１．上記負荷が加えられる前、および、異なる上記既定の時間間隔の後に上記人工繊維によって占められている上記面積に基づいて、解析された上記人工繊維のリカバリーインデックスを決定し、上記リカバリーインデックスは、式１により決定されること
（式１）
リカバリーインデックス（％），
Ｉｔ＝（負荷解放後面積（ｍｍ２）／無負荷面積（ｍｍ２））×１００
ここで、ｔ＝０，…，ｋは、既定の時間間隔
１２．上記リカバリーインデックスの曲線が、ｆ（ｘ）＝Ａｌｎ（ｘ）＋Ｂの型の対数数学の関数に調整される解析された上記人工繊維のリカバリー率を決定し、上記関数は、負荷を開放する瞬間における導関数（勾配）であり、式２であること
（式２）
Ｉｔ≒Ａ×Ｌｎ（ｔ）＋Ｂ
ＶＲ（ｔ＝１分）＝ｄ（Ｉｔ）／ｄｔ＝Ａ×１／ｔ（％／分）
【０００９】
「立面」で得られる、垂直に負荷を加えることおよび次のイメージの処理についての上記手順によって、それぞれ「リカバリーインデックス」および「リカバリー率」と呼ばれる、人工芝用のカーペット繊維のリカバリーグレードおよびリカバリースピードという２つの客観的かつ定量化可能なパラメータが達成されている。
【００１０】
この方法において、異なる既定の時間間隔における各々の捉えられたイメージからの結果によって、人工芝のようなポリマー繊維に縫い付けられた人工繊維として処理された後、様々な材料が、どのくらい多く、どのくらい早くリカバーするかということを得ることができる。
【００１１】
次に行われる説明を補うために、そして、本発明の特性のよりよい理解を助ける目的で、一連の図面は、制限的ではないが説明的な方法で記載される本願明細書に添付されていて、本発明の最大の特徴が示されている。
【図面の簡単な説明】
【００１２】
【図１】図１は、人工芝のカーペットにおける繊維のリカバリーグレードを決定するためにとるテスト方法の図を示す。
【図２】図２は、対応するサンプルの負荷の解放から経過時間に沿って、２つの材料ＡおよびＢのリカバリーインデックスＩｔの漸進的変化のグラフを示す。
【発明を実施するための形態】
【００１３】
上記図面を考慮して、そして、採用された番号に従って、我々は、まず第１に、人工芝のサンプル１が得られる方法を見ることができる。上記サンプル１は、製造されたカーペットロールから分析されることになっていて、異なる寸法であり得る。
【００１４】
分析されるサンプルが得られるとすぐに、このサンプルは、同じ面積の「立面」イメージを捉える目的で、同じ位置２にフレームが作られる。そのために、例えば、グラフ用紙が接着され、調査面積を制御することができる１６０×１２０ｍｍ２のフレームが配置される。
【００１５】
同じ方法において、同じ面積からイメージキャプチャ（撮像）を行う目的のために、イメージキャプチャのカメラおよび電球の位置もまた、固定され、維持される。このカメラの位置は、制御された露出状態の下でクリアかつシャープなイメージを得ることを可能にする。
【００１６】
このようにして、調査される別々のサンプルが、後に負荷を支持する繊維に関する面積のイメージ３を捉えるフレームに形作られ、均衡状態の繊維の１００％に対応する、繊維によって占められるトータル面積を定義することができる。
【００１７】
その後、ステージ４において、別々のサンプル１上に、例えば、１８５６ｋｇの圧縮負荷１１が、既定の時間、例えば、７２時間の間、垂直に加えられる。
【００１８】
上記時間が経過したときに上記負荷１１は解放され、続けて、一定の既定の時間間隔例えば、１分、３０分および２４０分後に、負荷を支持した面積の対応するイメージ５を捉える。
【００１９】
次のステージ６において、カメラで捉えられた上記イメージは、フレームで定義される寸法によって各々のイメージに負荷が加えられる区域を形作る目的で処理される。
【００２０】
次に、任意に、イメージのバランス７が実行され、繊維面積（黒の面積）および背景面積（白の面積）に関する２つの調査面積を画定するイメージコントラストを増加させる。
【００２１】
同様に、任意に、次のステージ８では、背景イメージに現れる繊維の光沢が取り除かれる。
【００２２】
ステージ６で処理されたイメージ、あるいは、実行されたならば、上述の任意のステージ７および８の後のイメージは、異なる色で表現された２つの区域のそれぞれの面積（ｍｍ２）を得るための次のステージ９の各々の間隔（１分，３０分および２４０分）において解析される。
【００２３】
最後に、最終ステージ１０において、解析が行われる繊維のリカバリーインデックス（Ｉｔ）は、負荷にさらされる前、および、異なる既定の時間間隔の後に繊維によって占められている面積に基づいて決定される。上記リカバリーインデックスは、次の式１により決定される。ｔ＝０，…，ｋは既定の時間間隔であり、負荷を解放した後の時間間隔に従って、異なるリカバリーインデックスが得られる。
（式１）
リカバリーインデックス（％），
Ｉｔ＝（負荷解放後面積（ｍｍ２）／無負荷面積（ｍｍ２））×１００
【００２４】
例えば、任意の２つの材料ＡおよびＢに対するデザインである図２において、ｔ＝３０および２４０分に関してはＩＡ＞ＩＢであるが、ｔ＝１分に関してはＩＢ＞ＩＡである。
【００２５】
リカバリー率ＶＲに関しては、単位時間あたりのリカバリーパーセンテージ（％／分）で表現され、以下のように示される。
【００２６】
このパラメータを計算するために、「Ｉｔ−ｔ」実験曲線は、許容範囲の回帰（例えば、Ｒ２＞０．９０）を有する数学関数に合わせて調整される。この場合、「リカバリーインデックス」の実験データをより良く表現する関数は、ｆ（ｘ）＝Ａｌｎ（ｘ）＋Ｂの型の対数関数であり、その目的は、デザインに関する図２に示されるように、負荷の解放の最初の時点（ｔ＝１分）で、関数の導関数（スロープ）としてリカバリー率を計算することである。
（式２）
Ｉｔ≒Ａ×Ｌｎ（ｔ）＋Ｂ
ＶＲ（ｔ＝１分）＝ｄ（Ｉｔ）／ｄｔ＝Ａ×１／ｔ（％／分）
【００２７】
この方法において、例えば、図２に示される任意の２つの材料ＡおよびＢについて、材料Ａは、材料Ｂよりも高いリカバリー率を示す（ＶＲＡ＞ＶＲＢ）。
【００２８】
従って、負荷が解放されてすぐに材料がリカバーする速度についての情報を与える第２の定量的なパラメータが獲得される。
【００２９】
任意に、負荷が加えられるのと同じ区域で処理され、フレーム処理されたイメージについて、異なる色で存在している繊維と背景の区域に関する２つの調査区域を画定するイメージのコントラストを増加させて、そして、背景イメージに現れる繊維からの全ての光沢を取り除くために、イメージのバランスを実行できる。
【００３０】
最終的に、異なる既定の時間間隔において、各々捉えられたイメージからの結果は、人工芝の場合のように、ポリマー布地上に縫われた人工繊維として処理された後に、様々な材料のリカバーがどのくらい大きいのか、そして、どのくらい早いのかを得ることを可能とする。
【図１】
2012525580.tif 000003
【図２】
2012525580.tif 000004
【国際調査報告】
2012525580.tif 000005
2012525580.tif 000006
2012525580.tif 000007